(57)【特許請求の範囲】
【請求項１】
下部電極層と、上部電極層と、前記下部電極層と前記上部電極層の間に設けられた誘電体層とを備え、
前記誘電体層の前記上部電極層側の面上には絶縁体パッチ材が形成されており、
前記絶縁体パッチ材は誘電体材料によって形成され、
前記絶縁体パッチ材の断面構造は、（１）前記絶縁体パッチ材の端部であってかつ前記絶縁体パッチ材の最大高さの５０％の位置に接する接線と、（２）前記誘電体層と前記上部電極層との界面である線と、が成す角度が１度以上２５度以下であるテーパー角度を有しており、
前記絶縁体パッチ材の面積は、１００μｍ２以上９０００００μｍ２以下であることを特徴とする薄膜キャパシタ。
【請求項２】
前記誘電体層と前記絶縁体パッチ材との界面には中核部が形成されていることを特徴とする請求項１に記載の薄膜キャパシタ。
【請求項３】
前記絶縁体パッチ材の誘電率は、前記誘電体層の誘電率の０．０１倍以上０．７倍以下であることを特徴とする請求項１または２に記載の薄膜キャパシタ。
【請求項４】
前記絶縁体パッチ材の結晶構造は、前記誘電体層の結晶構造と異なることを特徴とする請求項１から請求項３のいずれかに記載の薄膜キャパシタ。
【請求項５】
前記絶絶縁体パッチ材の結晶構造は、非晶質であることを特徴とする請求項１から請求項４のいずれかに記載の薄膜キャパシタ。
【発明の詳細な説明】
【技術分野】
【０００１】
本発明は薄膜キャパシタに関する。
【背景技術】
【０００２】
近年の各種電子機器では、電子部品を実装するスペースが縮小される傾向にある。このためキャパシタ（いわゆる「コンデンサ」をいう。）では素子の低背化が要求されている。 キャパシタの低背化には誘電体層の薄層化が有効である。この技術のひとつに電極上にスパッタリング法等の薄膜形成技術を用いて薄い誘電体層を形成したキャパシタ（以下、「薄膜キャパシタ」という。）が知られている。しかし誘電体層を薄層化する試みは、誘電体層の耐圧やリーク特性の低下をもたらす傾向がある。そのため、誘電体層の薄層化に応じて耐圧やリーク特性を改善する技術が検討されている。例えば、特許文献１は薄膜キャパシタにおける誘電体層の材質とその結晶構造および基板面に対する配向性を最適化することにより、誘電体層のリーク特性と耐圧とを向上させる技術を開示している。
【先行技術文献】
【特許文献】
【０００３】
【特許文献１】特開２００４−１６５５９６号公報
【発明の概要】
【発明が解決しようとする課題】
【０００４】
特許文献１に代表される技術によって、薄い誘電体層のリーク電流が低く耐圧が高い誘電体素子が製造される。しかし、キャパシタの誘電体層（誘電体材料）は圧電特性を伴うため、誘電体層には素子の使用を通じて機械的変形が生じる。本発明者らは、薄膜キャパシタ試料の長期信頼性試験を通じ、誘電体層が長期的に機械的変形を繰り返し受けることにより、誘電体層に機械的なストレスが蓄積されること、このストレスが長期的には絶縁破壊の原因となる場合があること、を見出した。
【０００５】
本発明は、上記知見に鑑みてなされたものであり、機械的ストレスに起因する絶縁破壊を防止し、耐久性に富んだ薄膜キャパシタを提供することを目的とする。
【課題を解決するための手段】
【０００６】
本発明の薄膜キャパシタは、下部電極層と、誘電体層と、上部電極層とを有し、誘電体層の上部電極層に対向する面側には誘電体材料からなる絶縁体パッチ材を有する。絶縁体パッチ材とは、誘電体層に蓄積されたチャージやストレスを制御（リーク、調整）するための中心として機能するための構造体と定義する。薄膜キャパシタは、使用を通じて機械的なストレスが蓄積されるところ、そのストレスが蓄積された箇所は誘電体層の構造にゆがみが生じるため局所的なチャージ（電荷）の蓄積が生じる傾向がある。電荷が保持限度を超えて急激に開放される場合、誘電体層に絶縁破壊をもたらす場合がある。本発明の薄膜キャパシタの構造によれば、誘電体層に事後的に蓄積されていく電荷は、まず絶縁体パッチ材に集約される。絶縁体パッチ材に集約された電荷は、絶縁体パッチ材と誘電体層との界面を伝播して上部電極層に到達する界面電流として開放される。この構成により、薄膜キャパシタの機械的なストレスにより誘電体層に局所的な電荷の蓄積が生じても、蓄積された電荷は急速に移動せず誘電体層に絶縁破壊を生じさせることはない。
【０００７】
本発明の薄膜キャパシタにおける絶縁体パッチ材の断面構造は、（１）絶縁体パッチ材の端部であってかつ絶縁体パッチ材の最大高さの５０％の位置に接する接線と、（２）誘電体層と上部電極層との界面である線と、が成す角度（以下、これを「テーパー角度」という。）が１度以上２５度以下となる、なだらかなテーパー角度を有している。薄膜キャパシタをこの構造とすることにより、前記絶縁体パッチ材と誘電体層との界面における電荷の移動を適切に制御する効果が得られる。角度が２５度を超えて大きい場合は、最外部での電荷の蓄積が大きくなり短絡やリーク電流が生じる。また、１度未満の角度の場合は、膜の密着不良が発生し、電荷の蓄積が広範囲におよぶため、やはり短絡やリーク電流が生じる。
【０００８】
本発明の薄膜キャパシタにおける絶縁体パッチ材の面積は、１００μｍ２以上９０００００μｍ２以下である。絶縁体パッチ材の面積とは、絶縁体パッチ材と誘電体層との界面での面積を指し、絶縁体パッチ材の投影面積と等しい面積を指すものとする。絶縁体パッチ材の面積測定方法は、ＳＥＭでの拡大写真におけるコントラスト差をソフトウェアで画像認識させ、境界部分の内部面積を計算することによって実施することができる。絶縁体パッチ材の最外部に蓄積された電荷は、基本的に絶縁体パッチ材と誘電体層との界面方向へ移動することができる。本発明者らは、シミュレーションおよび実験を通じてこれらの電気抵抗を検討した。９０００００μｍ２を超えた場合、薄膜キャパシタに短絡やリーク電流が発生する。これは絶縁体パッチ材の最外部に蓄積した電荷が、相対的に電気抵抗が低い誘電体層の厚み方向へ流れようとするためと考えられる。一方、１００μｍ２を下回った場合も、薄膜キャパシタに短絡やリーク電流が発生する。これは平面方向での電荷消費が十分でなく中核部に電荷が到達してしまうためと考えられる。
【０００９】
本発明の薄膜キャパシタは、誘電体層と絶縁体パッチ材との界面に中核部を有することができる。ここで「中核部」とは、絶縁体パッチ材の内部または誘電体層と絶縁体パッチ層との界面にあって、誘電膜の凹部または、粒子による凸部、線状のクラック、電気的な特異点などにより構成される。前記中核部は、電気泳動的に絶縁体パッチ材を形成する場合、絶縁体パッチ材の形成起点として機能しうる。これにより、絶縁体パッチ材の形成と固定、あるいは位置の制御などが容易になるため、本発明の効果はさらに増大する。
【００１０】
絶縁体パッチ材の誘電率は、誘電体層の誘電率の０．０１倍以上０．７倍以下としてもよい。誘電体層と絶縁体パッチ材の誘電率に差があると誘電体層の表面に分布する機械的ストレスと電荷をより集約化させることが可能となる。このため、本発明の効果はさらに増大する。ただし、誘電率の差が０．０１倍未満となる場合、あるいは、０．７倍を超えて大きくなる場合は、機械的ストレスに起因する電荷の受け渡しがスムーズに行なわれない恐れがあり、長期的に絶縁破壊が発生する場合がある。
【００１１】
絶縁体パッチ材の結晶構造は、誘電体層の結晶構造と異なっていてもよい。これは、薄膜キャパシタの膜ストレスを適切に制御するため結晶構造の違いを利用して、誘電体層の表面に分布する機械的ストレスと電荷を集約化させる効果がある。このため、本発明の効果はさらに増大する。具体的には誘電体層では柱状結晶であり、絶縁体パッチ材では微結晶構造を取ることなどの例が想定される。
【００１２】
絶縁体パッチ材の結晶構造は、特に非晶質であってもよい。これは、非晶質であることで誘電体層表面に分布する機械的ストレスと電荷を集約化させる効果をより一層強化することができる。このため、本発明の効果はさらに増大する。
【発明の効果】
【００１３】
本発明の薄膜キャパシタによれば、機械的ストレスに起因する絶縁破壊が抑制され、長期間にわたって特性を維持することができる。
【図面の簡単な説明】
【００１４】
【図１】本発明の実施形態に係る薄膜キャパシタを示した模式断面図である。
【図２】本発明の実施形態に係る絶縁体パッチ材の光学顕微鏡による観察像である。
【図３】本発明の実施形態に係る溶液吐出装置の概略図である。
【発明を実施するための形態】
【００１５】
以下、図面を参照して、本発明の好適な実施形態について説明するが、本発明は以下の実施形態に限定されるものではない。なお、同一又は同等の要素については同一の符号を付し、説明が重複する場合にはその説明を省略する。
【００１６】
図１は、本発明の実施形態における薄膜キャパシタの断面図である。薄膜キャパシタ１は、下部電極層２、下部電極層２上に形成された誘電体層３、さらにその上に形成された上部電極層４により構成されている。
【００１７】
本実施形態における下部電極層２の材料は、公知の導電性材料を適宜選択することができる。公知の導電性材料とは、たとえば、金属、金属酸化物、導電性有機材料などをいう。特に、下部電極層２は低電気抵抗であることが望ましく、機械的強度が高いことが望ましいため、金属材料を用いることもできる。中でも、ＮｉやＣｕは電気抵抗の低い比較的強靭な金属材料とすることができる。特に、高温負荷信頼性および耐湿負荷信頼性の見地から、少なくともＮｉを含んだ導電体であることでもよい。ここでいうＮｉを含んだ導電体とは純Ｎｉ（Ｎｉ９９．９％以上）のこと、もしくはＮｉ系の合金のことをいう。Ｎｉ系の合金の場合、例えばＰｔ、Ｐｄ、Ｉｒ、Ｒｕ、Ｒｈなどの貴金属元素を含むことでもよく、その含有量は５０ｗｔ％以下とすることができる。このような含有率の範囲内であれば、純Ｎｉを使用した場合と同等な薄膜キャパシタ１の高温負荷信頼性および耐湿負荷信頼性が得られる。
【００１８】
本実施形態における下部電極層２の形態は、金属を含む導電性の箔、金属を含む焼結体あるいは任意の基板上に形成された導電性薄膜など、各種の形態を選択することができる。下部電極層２は、特に金属多結晶体よりなるＮｉ金属箔であることでもよい。金属箔にすることで、誘電体層３との熱膨張係数の差を小さくすることが可能となり、薄膜キャパシタ１の容量の減少を抑制することが可能となる。導電性薄膜としては、例えば、Ｓｉ基板やセラミック基板（図示せず）の上に、下部電極層２としてスパッタリングや蒸着等によってＮｉ電極層を形成して用いてもよい。このような形態の場合、基板は誘電体層３との熱膨張係数差が小さな材料を選択することが望ましい。基板には、例えばＮｉ膜つきのＳｉ基板、Ｎｉ膜つきのセラミック基板などを用いることができる。これにより、熱膨張係数差に起因する薄膜キャパシタ１の容量低下を抑制することができる。
【００１９】
本実施形態における下部電極層２の形態は、さらに下部電極層２と誘電体層３との間には異なる導電性材料を介在させたものであってもよい。あるいは、多層電極構造であってもよい。多層電極構造としては、誘電体層３と接する面側にＮｉ電極層を配置した多層電極膜とすることができる。このような多層電極層は、例えばＣｕ金属箔にＮｉ電極層をスパッタリングや蒸着等によって形成し積み重ねた構造であってもよい。ただし、Ｎｉ電極層と誘電体層３とが接している場合は、薄膜キャパシタ１の高温負荷信頼性および耐湿負荷信頼性がさらに向上する。
【００２０】
本実施形態における誘電体層３の材料は、誘電率の大きいペロブスカイト型の酸化物誘電体材料とすることができる。ペロブスカイト型の誘電体材料の中でも、鉛を含まないチタン酸バリウム系の誘電体材料が環境保全の見地から好ましい。チタン酸バリウム系の誘電体材料の場合、Ｂａサイトの一部をＣａ、Ｓｒなどのアルカリ土類で置換したものを用いてもよい。またＴｉサイトの一部をＺｒ、Ｓｎ、Ｈｆなどの元素で置換したものを用いてもよい。さらに、この誘電体材料に希土類元素やＭｎ、Ｖ、Ｎｂ、Ｔａなどを添加してもよい。
【００２１】
本実施形態における誘電体層３の形成は、薄膜形成で通常使用される方法、例えば有機酸塩熱分解法（ＭＯＤ法）等による溶液の塗布、スパッタリング、蒸着、ＰＬＤ（Ｐｕｌｓｅ  Ｌａｓｅｒ  Ｄｅｐｏｓｉｔｉｏｎ）、ＣＶＤなど適宜用いることができる。
【００２２】
本実施形態における誘電体層３の構造は、膜厚が１０００ｎｍ以下の薄膜とすることができる。１０００ｎｍを超える場合、単位面積あたりの容量値が減少してしまうことがある。また膜厚の下限は特にないが、薄くなるに従い絶縁抵抗値が小さくなる。そのため５０ｎｍ以上は必要と考えられる。以上の絶縁抵抗値と容量の関係を考慮し、薄膜キャパシタ１の好ましい誘電体層３の膜厚の範囲は２５０ｎｍから１０００ｎｍであると考えられる。また、誘電体層３の結晶構造は、多結晶とすることができる。
【００２３】
本実施形態における中核部６は、さまざまな方法で導入することができる。例えば、成膜後の誘電体層３にレーザー等の電磁波を照射することによって形成してもよい。あるいは、硬質なセラミック粉体などを衝突させて物理的に形成してもよい。誘電体層３に機械的な変形を加えて人為的に局所破壊してもよい。誘電体層３の帯電領域に粒子を付着させて形成してもよい。例えば、適宜容器の中に粒子と誘電体層３が形成された試料とを共存させて両者を接触させて形成してもよい。この接触を、粒子を気体中に噴霧流動させたガス流動でおこなってもよいし、純水や有機溶媒の中に粒子を分散させた液槽中でおこなってもよい。また、誘電体層３の成膜プロセス中に粒子を滞留させて誘電体層３に付着させてもよい。
【００２４】
本実施形態では、誘電体層３を形成した後に絶縁体パッチ材５を形成する。誘電体層３の表面は、絶縁体パッチ材５を形成する前に表面処理あるいは物理洗浄等をおこなってもよい。表面処理としては酸やアルカリによるエッチング、プラズマによるエッチングなどをおこなってもよい。物理洗浄としては超音波洗浄や研磨などをおこなってもよい。これらの処理により、誘電体層３と絶縁体パッチ材５との界面状態が良好になるため長期的に電気特性が安定となる。
【００２５】
図２は、本発明の実施形態に係る絶縁体パッチ材５の光学顕微鏡による観察像である。この観察事例では、絶縁体パッチ材５の面積は８０００μｍ２と計測された。
【００２６】
本実施形態における絶縁体パッチ材５の材料は誘電体材料であり、単独で、あるいは、二種以上を組み合わせて用いてもよい。誘電体セラミック粒子によって構成された絶縁膜を形成する場合に工程の一例を具体的に説明する。この例では、誘電体材料として、有機溶媒に誘電体セラミックの微粒子が分散されたものを用いる。誘電体セラミックとしては、ペロブスカイト構造を有するチタン酸バリウム、チタン酸ストロンチウム、チタン酸カルシウム等が用いられる。微粒子の粒径は、例えば３ｎｍ〜２０ｎｍの範囲内としてよい。なお、微粒子は、吐出可能な高粘度溶液を形成するために適当な樹脂、例えば樹脂材料としては、アクリル樹脂、エポキシ樹脂、フッ素樹脂、ウレタン樹脂、アミド樹脂、フェノール樹脂、ＰＥＥＫ樹脂、ポリカーボネート樹脂、ポリブタジエン樹脂、ポリイミド樹脂等の高抵抗樹脂材料を用いることができる。そして、この塗膜が、樹脂およびこの樹脂に分散された誘電体セラミック粒子よりなる絶縁膜となる。
【００２７】
図３は、本発明の絶縁体パッチ材の形成方法の一例である、溶液吐出装置の概略を示している。溶液吐出装置では、溶液噴射部１１から誘電体セラミック粒子を含有した高粘度溶液を、ステージ１２上に置かれた薄膜キャパシタの中核部を狙って噴射吐出させて付着させる。
【００２８】
前記絶縁体パッチ材５は、付着後の熱処理によって溶媒を除去、結晶化させることもできる。結晶化は絶縁膜を５００℃以上の温度で焼成処理してもよい。これにより、絶縁膜の誘電率を大きくすることも可能である。前記絶縁体パッチ材の結晶状態は、ＴＥＭによる観察、またはＦＩＢ−ＳＩＭを利用した断面観察により確認することができる。前記絶縁体パッチ材の電気特性の測定は、マイクロプローブつき電流検出型のＡＦＭ（原子間力顕微鏡）を用いて、画像認識させながら測定することができる。
【００２９】
前記絶縁体パッチ材５は、イオン性を持たせた誘電体セラミック粒子を含有する水溶性溶液により、前記中核部を中心として、電気泳動法を用いて形成することもできるし、マスクスパッタによるスパッタリングで形成することもできる。
【００３０】
なお、上記のように溶液中の誘電体セラミック微粒子含有量を調整するほか、溶液中に適量の分散剤を添加してもよい。このような分散剤には、公知の界面活性剤を適宜用いることができる。特に、界面活性剤であるアルキルグルコシドやポリエチレングリコール、脂肪酸ナトリウムなどを用いることができる。あるいは、超音波撹拌によって誘電体セラミック微粒子のモノマーを分散させてもよい。
【００３１】
本実施形態の薄膜キャパシタ１では、絶縁体パッチ材５を形成した後に上部電極層４を形成する。本実施形態の上部電極層４の材料は、公知の導電性材料を適宜選択することができる。公知の導電性材料とは、たとえば、金属、金属酸化物、導電性有機材料などをいい、これらを適宜選択することができる。特に、上部電極層４は低電気抵抗であること、機械的強度が高いものであってもよい。そのため、金属を用いることができる。中でもＮｉやＣｕは電気抵抗の低い比較的強靭な金属材料としてもよい。上部電極層４は、Ｎｉ電極層あるいはＣｕ電極層の単層からなっていてもよいが、Ｎｉ電極層とＣｕ電極層の二層構造であってもよい。上部電極層４と誘電体層３あるいは絶縁体パッチ材５との間には、異なる導電性材料を介在させてもよい。上部電極層４にＮｉ電極層を含む場合は、Ｎｉ電極層側が誘電体層３に接触させることができる。上部電極層４の全部または一部にＮｉ電極層を用いる場合、下部電極層２と同様に純ＮｉもしくはＮｉ系の合金を用いることができる。Ｎｉ系の合金である場合、例えばＰｔ、Ｐｄ、Ｉｒ、Ｒｕ、Ｒｈなどの貴金属元素を含むことが望ましく、その含有量は５０ｗｔ％以下としてもよい。さらにその厚みは、０．１μｍ以上２．０μｍ以下が好ましい範囲である。
【００３２】
本実施形態のＮｉ電極層の上には、Ｃｕ電極層が形成されていてもよい。ここでいうＣｕ電極層は純Ｃｕ（Ｃｕ９９．９％以上）、もしくはＣｕ系の合金とすることができる。合金の場合、例えばＰｔ、Ｐｄ、Ｉｒ、Ｒｕ、Ｒｈなどの貴金属元素を含むことでもよく、その含有量は５０ｗｔ％以下でもよい。ＣｕはＡｕやＡｇと抵抗率が同等で、工業的に使用し易い特徴がある。そのため電子機器の配線に多く使用されている。またその抵抗率が比較的小さいため、薄膜キャパシタの電極層として使用する場合、等価直列抵抗（ＥＳＲ）を減少させるといった効果がある。
【００３３】
上部電極層４の形成にあたっては、薄膜形成で通常使用される方法、例えば溶液の塗布、スパッタリング、蒸着、ＰＬＤ（Ｐｕｌｓｅ  Ｌａｓｅｒ  Ｄｅｐｏｓｉｔｉｏｎ）、ＣＶＤなど適宜用いることができる。
【００３４】
以下、実施例を挙げて本発明について具体的に説明する。ただし、本発明は以下の実施例に限定されるものではない。
【００３５】
（実施例１）
１００ｍｍ×１００ｍｍの大きさのＮｉ金属箔上に誘電体層（ＢａＴｉＯ３系誘電体）をスパッタリング法により８００ｎｍの厚みで成膜した。その後、誘電体層が成膜されたＮｉ金属箔をアニールし、Ｎｉ金属箔上の誘電体層を結晶化させた。この誘電体層の特性評価を行なうと、誘電率は１０００であった。絶縁体パッチ材を形成する前処理として、スクラブ洗浄により、異物などを除去した。
【００３６】
結晶化した誘電体層を備えたＮｉ金属箔に対し、スパッタリング法により、酸化アルミニウム粒子を誘電体層へ衝突させて中核部を形成し、溶液吐出装置を用いて、溶液噴射部から誘電体セラミック微粒子濃度４０％を含有した高粘度溶液を、ステージ１２上に置かれた薄膜キャパシタの中核部を狙って絶縁体パッチ材の面積を１２０μｍ２となるように噴射吐出させて、構造体形成後の熱処理温度を３００℃にて処理し、絶縁体パッチ材を形成した。誘電体層の表面を電子顕微鏡によりスキャニング観察し、５ｍｍ×５ｍｍの中に1個以上の絶縁体パッチ材が形成されていることを確認した。試料の一部の断面を電子顕微鏡で観察したところ、絶縁体パッチ材の形状は、最大膜厚が１．２μｍ、テーパー角度が１８度であった。絶縁体パッチ材の電気特性を確認したところ、誘電率は１００（誘電体層の０．１倍）であった。その後、上部電極層としてＮｉとＣｕとを、この順でそれぞれスパッタリング法により成膜した。
【００３７】
上部電極層形成後、上部電極層のパターニングを行ない５ｍｍ×５ｍｍのキャパシタ素子部分を形成した。このパターニングは、５ｍｍ×５ｍｍのキャパシタ素子部分に、必ず絶縁体パッチ部が含まれるようにおこなった。その後、Ｃｕ電極層の粒子成長のために３４０℃の真空中でアニールを行って薄膜キャパシタを得た。薄膜キャパシタ１００個について信頼性試験を行い、容量値と絶縁抵抗値との経時変化を評価した。
【００３８】
信頼性試験は、温度８５度／湿度８５％に保持した大気圧密閉容器の中に封入した薄膜キャパシタ１００個に対してＡＣ５Ｖ（１ｋＨｚ）の信号を継続して印加しつつ、２００時間後／４００時間後／６００時間後の容量値と絶縁抵抗値とを測定して実施した。容量値は、大気圧密閉容器外においたＡｇｉｌｅｎｔ社製ＬＣＲメーター４２８４Ａを使用し、１ｋＨｚ、１Ｖｒｍｓにて測定を行った。絶縁抵抗値は、大気圧密閉容器外においたＡｇｉｌｅｎｔ社製４３３９Ｂ高抵抗計を使用し、直流４Ｖの条件で測定を行った。経時変化の判定は、薄膜キャパシタの一般的なスペックのうち容量値２．５×１０−７Ｆ以上、絶縁抵抗値５×１０＋８Ω以上を基準値とし、これを満足した薄膜キャパシタの個数から特性維持率を求めた。その結果、本実施例では６００時間後において、８１％（８１／１００ｐｃｓ）の良品が得られた。
【００３９】
（実施例２）
絶縁体パッチ材の面積を５００μｍ２、誘電体セラミック微粒子濃度３７％にした以外は実施例１と同様の製造方法および評価条件で、作製、測定、経時変化の評価とを行った。その結果、テーパー角度は１８度で、誘電率は１５０（誘電体層の０．１５倍）、結晶状態は微結晶、６００時間後まで、８３％（８３／１００ｐｃｓ）の良品が得られた。
【００４０】
（実施例３）
絶縁体パッチ材の面積を７００μｍ２、誘電体セラミック微粒子濃度３５％にした以外は実施例１と同様の製造方法および評価条件で、作製、測定、経時変化の評価とを行った。その結果、テーパー角度は１８度で、誘電率は２００（誘電体層の０．２倍）、結晶状態は微結晶、６００時間後まで、８７％（８７／１００ｐｃｓ）の良品が得られた。
【００４１】
（実施例４）
絶縁体パッチ材の面積を１０００μｍ２、誘電体セラミック微粒子濃度３３％にした以外は実施例１と同様の製造方法および評価条件で、作製、測定、経時変化の評価とを行った。その結果、テーパー角度は１８度で、誘電率は３００（誘電体層の０．３倍）、結晶状態は微結晶、６００時間後まで、８９％（８９／１００ｐｃｓ）の良品が得られた。
【００４２】
（実施例５）
絶縁体パッチ材の面積を３０００μｍ２、誘電体セラミック微粒子濃度３０％にした以外は実施例１と同様の製造方法および評価条件で、作製、測定、経時変化の評価とを行った。その結果、テーパー角度は１８度で、誘電率は４００（誘電体層の０．４倍）、結晶状態は微結晶、６００時間後まで、８８％（８８／１００ｐｃｓ）の良品が得られた。
【００４３】
（実施例６）
絶縁体パッチ材の面積を５０００μｍ２、誘電体セラミック微粒子濃度２７％、構造体形成後の熱処理温度を２００℃にした以外は実施例１と同様の製造方法および評価条件で、作製、測定、経時変化の評価とを行った。その結果、テーパー角度は１０度で、誘電率は１０（誘電体層の０．０１倍）、結晶状態は非晶質、６００時間後まで、９４％（９４／１００ｐｃｓ）の良品が得られた。
【００４４】
（実施例７）
絶縁体パッチ材の面積を１００００μｍ２、誘電体セラミック微粒子濃度２３％、構造体形成後の熱処理温度を２００℃にした以外は実施例１と同様の製造方法および評価条件で、作製、測定、経時変化の評価とを行った。その結果、テーパー角度は２度で、誘電率は２０（誘電体層の０．０２倍）、結晶状態は非晶質、６００時間後まで、９２％（９２／１００ｐｃｓ）の良品が得られた。
【００４５】
（実施例８）
絶縁体パッチ材の面積を２００００μｍ２、誘電体セラミック微粒子濃度２０％、構造体形成後の熱処理温度を２５０℃にした以外は実施例１と同様の製造方法および評価条件で、作製、測定、経時変化の評価とを行った。その結果、テーパー角度は１２度で、誘電率は５０（誘電体層の０．０５倍）、結晶状態は非晶質、６００時間後まで、９３％（９３／１００ｐｃｓ）の良品が得られた。
【００４６】
（実施例９）
絶縁体パッチ材の面積を３００００μｍ２、誘電体セラミック微粒子濃度１８％、構造体形成後の熱処理温度を２５０℃にした以外は実施例１と同様の製造方法および評価条件で、作製、測定、経時変化の評価とを行った。その結果、テーパー角度は７度で、誘電率は１００（誘電体層の０．１倍）、結晶状態は非晶質、６００時間後まで、９５％（９５／１００ｐｃｓ）の良品が得られた。
【００４７】
（実施例１０）
絶縁体パッチ材の面積を５００００μｍ２、誘電体セラミック微粒子濃度１５％、構造体形成後の熱処理温度を２７０℃にした以外は実施例１と同様の製造方法および評価条件で、作製、測定、経時変化の評価とを行った。その結果、テーパー角度は３度で、誘電率は１５０（誘電体層の０．１倍）、結晶状態は非晶質、６００時間後まで、９３％（９３／１００ｐｃｓ）の良品が得られた。
【００４８】
（実施例１１）
絶縁体パッチ材の面積を７００００μｍ２、誘電体セラミック微粒子濃度１３％、構造体形成後の熱処理温度を５００℃にした以外は実施例１と同様の製造方法および評価条件で、作製、測定、経時変化の評価とを行った。その結果、テーパー角度は１０度で、誘電率は５００（誘電体層の０．５倍）、結晶状態は多結晶、６００時間後まで、７７％（７７／１００ｐｃｓ）の良品が得られた。
【００４９】
（実施例１２）
絶縁体パッチ材の面積を１０００００μｍ２、誘電体セラミック微粒子濃度１０％、構造体形成後の熱処理温度を５５０℃にした以外は実施例１と同様の製造方法および評価条件で、作製、測定、経時変化の評価とを行った。その結果、テーパー角度は４度で、誘電率は６００（誘電体層の０．６倍）、結晶状態は多結晶、６００時間後まで、９８％（９８／１００ｐｃｓ）の良品が得られた。
【００５０】
（実施例１３）
絶縁体パッチ材の面積を３０００００μｍ２、酸化ケイ素ターゲットを用いたマスクスパッタで絶縁体パッチ材を形成したこと、構造体形成後の熱処理温度を１５０℃にした以外は実施例１と同様の製造方法および評価条件で、作製、測定、経時変化の評価とを行った。その結果、テーパー角度は５度で、誘電率は６（誘電体層の０．００６倍）、結晶状態は多結晶、６００時間後まで、６１％（６１／１００ｐｃｓ）の良品が得られた。
【００５１】
（実施例１４）
絶縁体パッチ材の面積を５０００００μｍ２、誘電体セラミック微粒子濃度５％、構造体形成後の熱処理温度を６５０℃にした以外は実施例１と同様の製造方法および評価条件で、作製、測定、経時変化の評価とを行った。その結果、テーパー角度は３度で、誘電率は８００（誘電体層の０．８倍）、結晶状態は多結晶、６００時間後まで、７６％（７６／１００ｐｃｓ）の良品が得られた。
【００５２】
（実施例１５）
絶縁体パッチ材の面積を７０００００μｍ２、誘電体セラミック微粒子濃度３％、構造体形成後の熱処理温度を６５０℃にした以外は実施例１と同様の製造方法および評価条件で、作製、測定、経時変化の評価とを行った。その結果、テーパー角度は２度で、誘電率は８００（誘電体層の０．８倍）、結晶状態は多結晶、６００時間後まで、７２％（７２／１００ｐｃｓ）の良品が得られた。
【００５３】
（実施例１６）
絶縁体パッチ材の面積を８５００００μｍ２、酸化ケイ素ターゲットを用いたマスクスパッタで絶縁体パッチ材を形成したこと、中核部は存在せず、構造体形成後の熱処理温度を１５０℃にした以外は実施例１と同様の製造方法および評価条件で、作製、測定、経時変化の評価とを行った。その結果、テーパー角度は１度で、誘電率は５（誘電体層の０．００５倍）、結晶状態は多結晶、６００時間後まで、６６％（６６／１００ｐｃｓ）の良品が得られた。
【００５４】
（実施例１７）
誘電体層の形成をＭＯＤ法によって８００ｎｍとなるように積層を実施したこと、絶縁体パッチ材の面積を１００００μｍ２、誘電体セラミック微粒子濃度４％、中核部は存在せず、構造体形成後の熱処理温度を７００℃にした以外は実施例１と同様の製造方法および評価条件で、作製、測定、経時変化の評価とを行った。その結果、テーパー角度は３度で、誘電率は８００（誘電体層の０．８倍）、結晶状態は多結晶、６００時間後まで、６３％（６３／１００ｐｃｓ）の良品が得られた。
【００５５】
（実施例１８）
絶縁体パッチ材の面積を９５０μｍ２、誘電体セラミック微粒子濃度４５％、中核部は存在せず、構造体形成後の熱処理温度を６３０℃にした以外は実施例１と同様の製造方法および評価条件で、作製、測定、経時変化の評価とを行った。その結果、テーパー角度は２５度で、誘電率は８５０（誘電体層の０．８５倍）、結晶状態は多結晶、６００時間後において、６１％（６１／１００ｐｃｓ）の良品が得られた。
【００５６】
（比較例１）
絶縁体パッチ材の面積を５０μｍ２、誘電体セラミック微粒子濃度５０％、中核部は存在せず、構造体形成後の熱処理温度を７００℃にした以外は実施例１と同様の製造方法および評価条件で、作製、測定、経時変化の評価とを行った。その結果、テーパー角度は２３度で、誘電率は８００（誘電体層の０．８倍）、結晶状態は多結晶、６００時間後において、わずか９％（９／１００ｐｃｓ）しか良品が得られなかった。これは、絶縁体パッチ材が小さ過ぎることにより、平面方向での電荷消費が十分でなく中核部に電荷が到達してしまったことが影響したと考えられる。
【００５７】
（比較例２）
絶縁体パッチ材の面積を１００００００μｍ２、酸化ケイ素ターゲットを用いたマスクスパッタで絶縁体パッチ材を形成したこと、中核部は存在せず、構造体形成後の熱処理温度を１５０℃にした以外は実施例１と同様の製造方法および評価条件で、作製、測定、経時変化の評価とを行った。その結果、テーパー角度は１度で、誘電率は４（誘電体層の０．００４倍）、結晶状態は多結晶、６００時間後において、わずか５％（５／１００ｐｃｓ）しか良品が得られなかった。これは、絶縁体パッチ材が大き過ぎることにより、最外部に蓄積した電荷が、相対的に電気抵抗が低い誘電体層の厚み方向へ流れようとしたことが影響したと考えられる。
【００５８】
（比較例３）
絶縁体パッチ材の面積を１０００μｍ２、誘電体セラミック微粒子濃度６０％、中核部は存在せず、構造体形成後の熱処理温度を７００℃にした以外は実施例１と同様の製造方法および評価条件で、作製、測定、経時変化の評価とを行った。その結果、テーパー角度は２７度で、誘電率は８５０（誘電体層の０．８５倍）、結晶状態は多結晶、６００時間後において、わずか６％（６／１００ｐｃｓ）しか良品が得られなかった。これは、テーパー角度が大きいことにより、最外部での電荷の蓄積が大きくなり短絡やリーク電流が生じたことが影響したと考えられる。
【００５９】
（比較例４）
絶縁体パッチ材の面積を１００００μｍ２、酸化ケイ素ターゲットを用いたマスクスパッタで絶縁体パッチ材を形成したこと、中核部は存在せず、構造体形成後の熱処理温度を１５０℃にした以外は実施例１と同様の製造方法および評価条件で、作製、測定、経時変化の評価とを行った。その結果、テーパー角度は０．５度で、誘電率は５（誘電体層の０．００５倍）、結晶状態は多結晶、６００時間後において、わずか３％（３／１００ｐｃｓ）しか良品が得られなかった。これは、テーパー角度が小さいことにより、膜の密着不良が発生したり、電荷の蓄積が広範囲におよんだりしたことが影響したと考えられる。
【００６０】
（比較例５）
絶縁体パッチ材を形成しないこと、中核部は存在せずにした以外は実施例１と同様の製造方法および評価条件で、作製、測定、経時変化の評価とを行った。その結果、６００時間後において、わずか１％（１／１００ｐｃｓ）しか良品が得られなかった。これは、絶縁体パッチ材が存在しないことにより、絶縁破壊が頻発したと考えられる。
【００６１】
以上説明した実施例と比較例との薄膜キャパシタについて、作製条件と評価結果とを表１に示す。
【００６２】
【表１】
0006365216.tif 000002
【００６３】
本発明者らは、実施例と比較例とを通じ、本発明の実施により得られる薄膜キャパシタは、絶縁破壊を防止し、耐久性に富んだ薄膜キャパシタであることを確認した。
【符号の説明】
【００６４】
１  薄膜キャパシタ
２  下部電極層
３  誘電体層
４  上部電極層
５  絶縁体パッチ材
６  中核部
１１  溶液噴射部
１２  ステージ
１３  吐出液
【図１】
0006365216.tif 000003
【図２】
0006365216.tif 000004
【図３】
0006365216.tif 000005